Brevet FR2770034A1 — publié le 19990423

La présente invention est relative à de nouveaux électrolytes polymères solides (EPS en abrégé) et aux ensembles électrochimiques pourvus de tels électrolytes polymères solides. Les ensembles électrochimiques pourvus d'électrolytes aqueux sont bien connus. Des exemples de tels ensembles comprennent les traditionnelles piles Leclanché, les piles Ni-Cd, Ni-Zn, Zn-MnO2, Ni-H2 et Pb acide. Ces ensembles typiquement comprennent une électrode positive (cathode), une électrode négative (anode), un électrolyte aqueux liquide et un séparateur solide. Le séparateur est présent pour prévenir toute décharge qui serait provoquée par le contact entre les deux électrodes. On sait que la présence d'un séparateur entraîne certains inconvénients tels que l'éventuelle incompatibilité chimique avec l'électrolyte d'où une réduction de la durée de vie des batteries, la diminution de l'impédance de la cellule électrochimique, la complexité de mise en oeuvre. C'est pourquoi on a proposé depuis de nombreuses années de remplacer les électrolytes liquides par des électrolytes solides polymères qui présentent l'avantage de supprimer la présence du séparateur. De nombreuses études ont été effectuées à ce sujet. Ainsi, par le brevet français n 2 442 513, il est connu un électrolyte de ce type dans lequel la matrice comporte en partie ou en totalité des homo et/ou copolymères, essentiellement à chaînes non réticulées, dérivées d'un ou plusieurs monomères comportant un hétéroatome apte à former des liaisons du type donneur-accepteur avec le cation du sel ionisable. Cependant, le complexe formé présente une forte tendance à cristalliser (diminution de la labilité entre chaînes), à une température qui se trouve au-dessous de la température de fusion des cristallites (située généralement aux environs de 60 C), ce qui réduit notablement la mobilité ionique à l'intérieur même du réseau. La conséquence de cette cristallisation est une diminution importante de la conductivé ionique, diminution qui oblige donc à utiliser ces électrolytes solides polymères au-dessus de la température de fusion des zones cristallines pour obtenir une conductivité ionique suffisante. Il est également connu, notamment par la demande de brevet européen n 0 037 776, d'utiliser pour constituer le polymère complexant des polymères ou oligomères réticulés, en particulier chimiquement, présentant une température de transition vitreuse aussi basse que possible. Cependant, de tels polymères se révèlent peu utilisables dans le cadre de leurs applications à température ambiante en tant qu'électrolytes solides dans les générateurs électrochimiques du fait de leur faible conductivité ionique et de l'instabilité des liaisons de réticulation vis-à-vis des électrodes, en particulier de l'électrode négative ; c'est notamment le cas des liaisons de réticulation chimique di, tri ou multi-isocyanates vis-à-vis du lithium qui les réduit. La demande de brevet européen n 0 078 505 décrit un électrolyte polymère solide formé d'un sel ionisable, d'un polymère complexant et d'un polymère intermiscible avec ledit polymère complexant, et qui est réticulé, le polymère complexant étant porté dans un état essentiellement amorphe durant cette opération de réticulation. Le polymère complexant est notamment un polyéther. Le polymère intermiscible est notamment un élastomère. La demande de brevet européen n" 0 119 912 décrit un copolymère de l'oxyde d'éthylène et d'un deuxième motif monomère choisi parmi les éthers - oxydes cycliques substitués. D'autres électrolytes polymères solides ont également été proposés. Le brevet US 5 030 527 décrit un polymère réticulable par rayonnement tels que les polymères acryliques, les polymères de l'alcool vinylique, les polymères époxy, les polyimines. Le brevet US 3 969 147 décrit un électrolyte polymère solide formé d'un mélange d'amidon et d'amidon réticulé. Le brevet US 5 424 150 décrit un électrolyte polymère solide formé d'un copolymère d'éthylène et d'un monomère ester de l'alcool vinylique saponifié sur lequel a été greffé un polyoxyéthylène. L'objet de la présente invention est de proposer un nouvel électrolyte polymère solide présentant une conductivité élevée. Un autre objet dc la présente invention est de proposer un électrolyte polymère solide dont la tenue mécanique est améliorée par suppression du fluage tout en maintenant une conductivité suffisante. Un autre objet de la présente invention est de proposer un électrolyte polymère solide dont les dégradations chimiques, mécaniques et thermiques par coupure de chaînes pouvant advenir lors de l'utilisation du système de stockage électrochimique sont considérablement ralenties. la durée de vie de l'ensemble électrochimique est augmentée. Un autre objet de la présente invention est de proposer un électrolyte polymère solide dont la cristallinité de l'électrolyte est supprimée ou réduite tout en conservant une faible température de transition vitreuse. Ceci permet d'abaisser la température de fonctionnement du système de stockage électrochimique et en particulier son utilisation à température ambiante tout en conservant une bonne conductivité. L'invention concerne en premier lieu un électrolyte polymère solide, caractérisé en ce qu'il comprend d'une part une matrice formée, au moins en partie, de copolymère réticulé comprenant des motifs dérivés de l'oxyde d'éthylène et des motifs dérivés de l'oxyde d'éthylène substitués par un radical participant à la liaison de réticulation, d'autre part au moins un sel alcalin ionisable complexé dans ladite matrice. Les motifs dérivés de l'oxyde d'éthylène substitués par un radical participant à la liaison de réticulation proviennent de la copolymérisation avec l'oxyde d'éthylène de monomères de formule dans laquelle R1 est notamment chlorométhyle, bromoéthyle, iodométhyle. Outre les deux motifs précités, le copolymère réticulé peut comprendre d'autres motifs. notamment des motifs dérivés de l'oxyde d'éthylène substitués par un groupe similaire à celui qui participe à la liaison de réticulation mais qui est sous forme libre. C'est-à-dire qu'après réticulation, compte tenu des conditions de réticulation, ces groupes n'ont pas réagi. Dans le cas où lesdits groupes sont du type Cl-l2lial, ils seront de préférence transformés en groupes de faible encombrement stérique du type amine ou thiol. De préférence, ledit copolymère réticulé résulte de la réticulation d'un copolymère statistique de formule De préférence en pourcentage en mole p est compris entre 50 et 95 %, q est compris entre 5 et 50 %. Avantageusement en pourcentage en mole p est compris entre 70 et 95 %, q est compris entre 5 ct 30 %. Le taux de réticulation devra être suffisant pour assurer la cohésion de l'électrolyte polymère solide et éviter la cristallisation à température ambiante mais il ne devra pas être trop élevé afin de ne pas freiner la mobilité des cations au travers de l'électrolyte polymère solide. Il est préférable pour des raisons de conduction ionique de remplacer les atomes d'halogène restant, notamment le chlore, soit avant, soit après réticulation, par un groupement de faible encombrement stérique, par exemple un groupement thiol ou amine. De ce fait lorsque, la proportion de motifStCH - C012 - t q CH2 lal est supérieure à 20 % (entre 20 et 50 9/0), la réticulation et notamment la quantité d'agent réticulant sera adaptée pour que, de préférence, 5 à 20 % de ces motifs participent à la réticulation. Une variante préférée consiste donc à réaliser un copolymère de formule Il dans laquelle q est compris entre 5 et 20 % et p entre 80 et 95 Wó. De préférence l'épihalohydrine est l'épichlorhydrine et métal correspond donc à l'atome de chlore. L'agent réticulant est avantageusement choisi dans le groupe des réticulants réagissant avec le radical Cl-12Hal avec libération d'acide d'halogénure, notamment FICS. L'agent de réticulation est habituellement di- ou tri fonctionnel. Parmi les agents réticulants, on cite les réticulants comprenant au moins deux fonctions thiol, avantageusement l'acide trithiocyanurique commercialisé notamment sous la marque Zysnet(g) et répond à la formule ou les agents réticulants comprenant au moins deux fonctions amine, avantageusement des composés du type bis (aminopropyl éther), notamment ceux du type commercialisé sous la marque Jeffamine. La réaction de réticulation est initiée soit thermiquement, soit photochimiquement, soit par micro-onde. Le taux de réticulation est contrôlé par la quantité d'agents de réticulation, la tempéralure et la durée de l'exposition. Typiquement en présence de 0,1% de Zysnet, le domaine de température est compris entre 100 C et 200"C et la durée du traitement est comprise entre 5 et 20 minutes. L'électrolyte peut comporter un accéléraleur de réticulation tel que la diphényl guanidine ou un ralentisseur de réticulation tel que la N-(cyclohexylthio)-phtalimide. L'électrolyte peut comporter en outre un additif préférentiellement du type mercaptan ou du type amine, capable de réagir avec les radicaux agents de réticulation en surnombre de la chai ne polymère durant ou avant le traitement de réticulation. De préférence, le copolymère réticulé résulte de la réticulation du copolymère de formule III, par 1 à 10 moles d'agent réticulant trivalent pour 1000 équivalents d'atomes d'halogène. L'électrolyte polymère solide comprend également d'autres charges telles que NigO, Al203, CaO, Li2C 03, CaC03. Les carbonates de lithium ou de calcium sont présents pour absorber l'acide libéré, notamment l'acide chlorhydrique. L'électrolyte peut également être chargé par des fibres ou des microbilles de verre. Parmi les anions associés aux cations métalliques alcalins, on citc notamment les perfluorosulfonates, les perfluorosulfonates imidures, BF4-, PF6-, As F6-, Cl04, SCN-, I-, Br-, (C6H5)4 13- ainsi que ses dérivés, BCl4-. De préférence l'électrolyte polymère solide comprend 1 à 100 g de sel alcalin ionisable pour 100 g de copolymère, de préférence entre 2 et 20 g pour 100 g de copolymère. Selon une autre façon, le sel est incorporé dans l'électrolyte dans une proportion en mole oxyéthylène/cation alcalin comprise entre 5 et 100. De préférence, le cation métallique est un cation de lithium. Selon un mode de réalisation, les films d'électrolyte polymère solide sont préparés à partir de copolymère contenant tous les autres additifs mentionnés ci-dessus, notamment une ou plusieurs charges, l'agent réticulant, éventuellement un accélérateur de réticulation, éventuellement un additif préférentiellement du type mercaptan. On ajoute à ce mélange le sel alcalin ionisable, puis le film d'électrolyte polymère est mis en forme, notamment par extrusion. Après la mise en forme l'électrolyte polymère est calandré à chaud suivi d'une réticulation soit thermique, soit photochimique, soit par microonde, soit par ultra-violet. Selon un autre mode de réalisation, le mélange précédent est mis en solvant puis mis en forme par enduction. Le film est déposé, soit par enduction, soit par extrusion à une épaisseur comprise notamment entre 20 Fm et 100 Fm. La fin de la réticulation est suivie par tests de solubilisation dans un solvant approprié, notamment le dichlorométhane. La température et la durée de la réticulation sont limitées par la stabilité thermique des copolymères. Il est bien entendu que l'homme du métier sera à même de déterminer les conditions particulières à chaque copolymère. Habituellement, cette température ne devra pas dépasser 200"C et la durée de réticulation sera de l'ordre de quelques minutes jusqu'à 30 minutes par exemple. On prendra soin notamment à ce que le taux de réticulant introduit dans les films ne dépasse pas la quantité d'halogène, notamment de chlore présent dans les copolymères. Il est bien entendu que le taux de réticulation sera fonction de la quantité d'agent réticulant présente ainsi que de la proportion de motifs dérivés de l'épihalohydrine dans le copolymère. Pour donner une estimation du taux de réticulation, on peut notamment suivre le taux de gonflement (TG) d'échantillons de la même dimension. Le TG est défini par la formule : TG = (M1 - 0)/19íO, n/Io et hil étant les masses du film réticulé sec et mouillé de solvant, respectivement. Alors que la température de transition vitreuse d'un polyoxyde d'éthylène est de l'ordre de - 59 C, les températures de transition vitreuse des électrolytes polymères solides selon la présente invention sont généralement inférieures à - 50"C ce qui constitue déjà une propriété remarquable. Alors que le taux de cristallinité d'un polyoxyde d'éthylène est généralement de 60 %, le taux de cristallinité des électrolytes polymères solides selon l'invention est généralement inférieur à 40 % et de préférence entre 0 et 30 Yo. Les copolymères de départ sont préparés selon les méthodes bien connues de l'homme du métier. Des modes de réalisation précis sont indiqués dans les exemples décrits à la suite de cette description. Bien entendu, I'invention n'est pas limitée à des copolymères particuliers. On pourra utiliser des copolymères commercialisés notamment sous les marques HYDRIE ou EPICHLOMER des sociétés Zeon France ou Siber Hegner & Cie France. Les électrolytes polymères solides selon l'invention sont remarquables - en ce qu'ils présentent une conductivité supérieure à 5.105 S.cm-1à une température supérieure à 70 C due notamment au fait que la cristallisation a été empêchée en raison de la présence dans le copolymère de motifs dérivés de l'épihalohydrine, - en ce qu'ils présentent des propriétés mécaniques et une stabilité dimensionnelle et au vieillissement élevées dues au procédé de réticulation. Les propriétés électrochimiques sont mesurées de manière connue et un exemple de mesure est indiqué dans les exemples ci-après. L'invention concerne également un ensemble électrochimique multicouche formé d'une électrode positive et de son collecteur de courant, de l'électrode négative et éventuellement de son collecteur de courant, lesdites électrodes étant séparées par un électrolyte polymère solide selon l'invention. Dans le cas de l'électrode négative, on peut avoir recours à tout composé capable de libérer un ion de métal alcalin, de préférence le lithium, à son interface avec l'électrolyte polymère. L'électrode négative peut être constituée de lithium et dans ce cas, un collecteur de courant n'est pas associé à ladite électrode. L'électrode positive selon une variante préférée peut consister en un matériau composite de préférence sensiblement homogène, de la matière active, d'un composé inerte à conduction électronique favorisant le transfert des charges électriques vers le collecteur tel que le graphite (ou le noir d'acéthylène) et de la matrice polymérique selon l'invention. En ce qui concerne l'électrode positive, on fera appel à tout composé mixte ou composé intercalaire comprenant des composés ou sel d'un métal de transition alcalin possédant une forte activité électronique à l'égard des métaux alcalins et susceptibles d'imposer à ceux-ci, lorsqu'ils sont à l'état ionisé, un potentiel chimique faible vis-à-vis de celui qu'il présente lorsqu'il se trouve à l'état métallique. Selon une variante avantageuse, l'électrode positive est une électrode composite comprenant du carbone, une matière active à base d'un métal de transition et une matrice d'un électrolyte polymèrique. Parmi les matières actives, on peut citer avantageusement l'oxyde de vanadium, l'oxyde de manganèse, l'oxyde de nickel, l'oxyde de cobalt, un mélange de ces matières actives. Selon la figure 1 annexée, un ensemble multicouche 1 en coupe transversale schématique est formé d'un électrolyte polymère solide 4 en sandwich entre une couche d'électrode positive 2 et négative 3, chaque électrode étant recouverte d'un collecteur respectivement 5 et 6. Les exemples ci-dessous illustrent l'invention et ne sauraient en aucune façon limiter la portée de l'invention. A - Préparation des copolymères des électrolvtes rolvméres solides Exemple I Svnthèse du copolymère l comprenant 85,4 % de motifs dérivés de l'oxyde d'éthvlène (OE) et 14.6 % de motifs dérivés de l'épichlorhvdrine (EC) La synthèse a été réalisée dans un réacteur équipé d'une cuve en acier inoxydable pouvant travailler sous une pression maximum de 15.105 Pa (15 bars) du type Büro. I.'oxyde d'éthylène est fourni par British Petroleum (Unité de lavera, France) et l'épichlorhydrine est fournie par Nlerck. La polymérisation est effectuée à l'aide du catalyseur de Vandenberg AlEt3 - 0,5 H2O - 0,5 acétylacétone (AcAc) préparé de manière connue. Le catalyseur se présente sous forme d'une solution claire de couleur jaune. La polymérisation est une polymérisation en solution dans le toluène catalysée par le système AEt3 - 0,5 H20 - 0,5 AcAc. Le solvant (toluène), le catalyseur puis l'épichlorhydrine sont introduits par la vanne d'introduction. Le toluène est introduit par l'intermédiaire d'un entonnoir. Pour introduire le catalyseur, on place le ballon sous azote. On crée ainsi une surpression empêchant l'air de dégrader le catalyseur. On place également une pipette et une propipette sous azote. Le catalyseur est ensuite prélevé et versé par la vanne d'introduction dans le réacteur. On effectue la même opération avec l'épichlorhydrine (conservé dans un ballon, sous azote). L'oxyde d'éthylène (conservé dans une bouteille, sous pression) est introduit à l'aide d'un capillaire directement relié au réacteur. On suit la quantité d'oxyde introduite par une balance placée sous la bouteille. On met sous agitation (environ 900 tours/minutes) et on porte le mélange à une température d'environ 107"C. On laisse réagir et on soutire après refroidissement le mélange visqueux puis on traite le soutirat. On désactive le catalyseur à l'aide d'éthanol absolu. En théorie, la stoechiométrie est de 3 alcools pour 1 aluminium. En pratique, on ajoute environ 5 alcools pour 1 aluminium. On ajoute un antioxydant, on précipite le soutirat dans un mélange essence-éther (l'éther sert à extraire l'épîchlorhydrine qui n'a pas réagit). On sèche le copolymère obtenu qui présente les caractéristiques suivantes - motifs dérivés de l'éthylène oxyde (en mole) 85,4 % - motifs dérivés de l'épichlorhydrine 14,6 9O - Tg - 19 C -Tm 36 C - 90 cristallinité 13,5 Exemple 2 Svnthèse du copolymère 2 comprenant 87.9 % de motifs dérivés de l'oxyde d'éthvlène (OE) et 12.1 % de motifs dérivés de l'épichlorhvdrine (EC) Mis à part les proportions respectives de 0E et FC, la méthode de préparation est identique à celle de l'exemple 1. Le copolymère 2 présente les caractéristiques suivantes - motifs dérivés de l'éthylène oxyde (en mole) 87,9 % - motifs dérivés de l'épichlorhydrine 12,1 % -Tg - 56 C - Tm 45,4 C - % cristallinité 13,G Ensemble 3 Svnthèse du copolvmère 3 comprenant 89.8 % de motifs dérivés de l'oxyde d'éthvlène (OE) et 10,2 % de motifs dérivés de l'épichlorhvdrine (EC) Mis à part les proportions respectives de OE et EC, la méthode de préparation est identique à celle de l'exemple 1. Le copolymère 3 présente les caractéristiques suivantes - motifs dérivés de l'éthylène oxyde (en mole) 89,8 % - motifs dérivés de l'épichlorhydrine 10,2 % - Tg - 51,8 C - Tm G C - % cristallinité 11,5 Exemple 4 Ce copolymère 4 est fourni par Zeon Francc (Hydrin 2000#) et présente les caractéristiques suivantes - motifs dérivés de l'éthylène oxyde (en mole) 50 % - motifs dérivés de l'épichlorhydrine 50 % - Tg - 39,3 C - Tm - % cristallinité Exemple 5 Ce copolymère 5 est fourni par Siber Ifegner & Cie France (Epichlomer 19X) et présente les caractéristiques suivantes - motifs dérivés de l'éthylène oxyde (en mole) 55,9% - motifs dérivés de l'èpichlorhydrine 44,1 % - Tg - 40,4 C - Tm - % cristallinité B - Prét > aration des films d'électrolvtes polvmères solides On prépare une solution de copolymère dans l'acétonitrile et l'on ajoute: - MgO, CaCO3 ou Li2C 03 en tant que charges, - L'acide trithiocyanurique comme réticulant, - le di(trifluorométhyl)sulfonate amidure de lithium de formule (CF3 S 02)2 N-Li+ en abrégé LiTFSI. Le rapport entre le réticulant et le taux de Cl est de 7,7/100 en mole. Le rapport équivalent molaire CO3/mole de réticulant est égal à 10/1. Le rapport équivalent molaire d'oxygène/mole de lithium est égal à 20. Les films sont préparés à partir des solutions des polymères contenant, toutes, les additifs. Les copolymères sont solubilisés dans de l'acètonitrile (1:10), et le LiTFSI est ajouté. Les additifs inorganiques et le réticulant sont dispersés dans le même solvant par ultra-son. La dispersion est ajoutée à la solution, dégazée sous vide pour éliminer l'air qui pourrait donner des défauts sur le film. La solution est étalée sur des plaques du verre avec du papier-teflon à l'aide de microcouteau. Après évaporation complète du solvant, les films sont réticulés dans un four thermostaté. La fin de réticulation est suivie par tests de solubilisation dans du dichlorométhane. Les caractéristiques thermiques (température de fusion, température de transition vitreuse, chaleur de fusion) des polymères sont étudiées par DSC (Perkin Elmer4). Les mesures ont été réalisées en effectuant une première chauffe des échantillons de -90 à environ +80"C, à une vitesse de 10 C/min., suivie d'un refroidissement rapide (-260 C à la température de départ et d'une seconde chauffe (1 OC/min.) au cours de laquelle ont été enregistrés les thermogrammes. Les températures de fusion (tuf) sont les températures correspondant au sommet des pics endothermiques de fusion. Les chaleurs de fusion (bof) ont été déterminées à partir des aires formées par les pics de fusion et la ligne de base. Les taux de cristallinité des polymères ont été calculés par rapport au POE pur traité dans les mêmes conditions, dont la chaleur de fusion est de 199,9J/or (47,8 cal/gr). Cette valeur est retenue comme référence pour le POE 100 % cristallin. Les valeurs obtenues permettent de comparer dans des conditions uniformes la cristallinité des différents polymères. On récapitule ci-après les conditions de préparation des films et leurs caractéristiques. 1 2 3 4 5 Copolymère (en g) 10 10 10 20 20 Acétonitrile (en ml) 100 100 100 200 200 MgO (en g) CaCO3 (en g) Li2CO3(eng) 0,16 0,14 0,12 0,83 0,49 réticulant (en g) 0,039 0,033 0,028 0,2 0,12 LITFSI (en g) 0,48 0,48 0,48 0,96 0,96 Epaisseur (en m) 60 70 70 120 90 Tg (en "C) -49 -56 -51,8 % dc cristallinité 13,5 13,6 11,5 Propriétés électrochimiques La mesure de conductivité ionique des films préparés est effectuée par spectroscopie d'impédance. Cette méthode permet de séparer les phénomènes liés aux électrolytes polymères et ceux liés aux interfaces électrolyte/électrodes. Les mesures sont effectuées sur des cellules Li/électrode/Li (électrodes non bloquantes) pour les polymères 1, 2, 3, 5 et sur des cellules Li/électrodes/Li (électrodes bloquantes) pour le polymère 4, en utilisant le courant alternatif à différentes températures et en appliquant des fréquences entre 10mHz et 100mHz. Les cellules avec les électrodes de lithium sont confectionnées dans une boîte à gants sous air sec, par le calandrage sous 5 bars à 180"C. La surface active dans tous les cas est de 7,07 cm. L'épaisseur varie entre 40 et 100 m, elle est mesurée avec un palpeur électronique dans la boîte à gants sur les films secs. La figure 2 annexée présente un schéma des cellules 7 ayant servi à cette étude: 8 - collecteur de nickel 9 - électrode de lithium 10 - électrolyte il - séparateur. Les résultats sont indiqués ci-dessous R1 : résistance en ohm Rs : résistance de seuil en ohm conductivité de l'électrolyte en S.cm-1 impédance totale en ohm. Film de copolymère 1 - Epaisseur 60 *,tm T( C) R1 Conductivité de l'électrolyte impéd. totale Rs 20 251 3,4.10-6 574 323 40 79,0 1,1.10-5 133 54 60 39,0 2,2.10-5 57 18 80 20,0 4,2.10-5 24 4 90 15,0 5,7.10-5 17 2 Film de copolymère 2 - Epaisseur 70 m T("C) R1 Conductivité de l'électrolyte impéd. totale Rs 25 40 97,0 9,5.10-6 15G 59 60 25,0 3,7.105 36 11 80 14,9 6,2.10-5 18 3 90 0 Film de copolymère 3 - Epaisseur 70 ctm T( C) R1 Conductivité de l'électrolyte impéd. totale Rs 25 240 3,8.10-6 574 334 40 58,0 1,6.10-5 114 56 60 14,6 6,3.105 27 12 80 9,0 1,0.10-4 13 4 90 6,6 1,4.10-4 8,4 9 Film de copolymère 4 - Epaisseur 120 cim T("C) I Conductivité de l'électrolyte 60 9 2.104 80 3,1.105 Film de copolymère 5 - Epaisseur 90 m T( C) R1 Conductivité de l'électrolyte impéd. totale Rs 60 337,0 3,8.10-6 412 75,0 80 187,0 REVENDICATIONS 1. Electrolyte polymère solide caractérisé en ce qu'il comprend d'une part une matrice formée, au moins en partie, de copolymère réticulé comprenant des motifs dérivés de l'oxyde d'éthylène et des motifs dérivés de l'oxyde d'éthylène substitués par un radical participant à la liaison de réticulation, d'autre part au moins un sel alcalin ionisable complexé dans ladite matrice. 2. Electrolyte polymère solide selon la revendication 1, caractérisé en ce que l'oxyde d'éthylène substitué par un radical participant à la liaison de réticulation répond à la formule dans laquelle R1 est choisi dans le groupe constitué par le radical chlorométhyle, bromoéthyle, iodométhyle. 3. Electrolyte polymère solide selon la revendication 1, caractérisé en ce que R1 est le radical chlorométhyle. 4. Electrolyte polymère solide selon l'une des revendications 1 à 3, caractérisé en ce que ledit copolymère réticulé résulte de la réticulation d'un copolymère statistique de formule: Hal est l'atome dc chlore, de brome ou d'iodc, notamment le chlore. 5. Electrolyte polymère solide selon la revendication 4, caractérisé en ce que, en pourcentage en mole p est compris entre 50 et 95 %, de préférence 70 et 95 % q est compris entre 5 et 50 %, de préférence 5 et 30 %. 6. Electrolyte polymère solide selon la revendication 5, caractérisé en ce que, en pourcentage en mole p est compris entre 80 et 95 % q est compris entre 5 et 20 %. 7. Electrolyte polymère solide selon l'une des revendications 4, 5 ou 6, caractérisé en ce que les atomes d'halogène ne participant pas à la réticulation sont remplacés par des radicaux de faible encombrement stérique, notamment le radical thiol ou amine. 8. Electrolyte polymère solide selon l'une des revendications 4 à 7, résultant de la réticulation du copolymére par un agent réticulant comprenant au moins deux fonctions thiols, notamment l'acide trithiocyanurique ou par un agent réticulant comprenant deux fonctions amines, notamment du type bis(aminopropyléther), éventuellement en présence d'un accélérateur ou ralentisseur de réticulation. 9. Electrolyte polymère solide selon la revendication 8, caractérisé en ce qu'il résulte de la réticulation du copolymère par 1 à 10 mole d'agent réticulant pour 1000 équivalents d'atomes d'halogène. 10. Electrolyte polymère solide selon l'une des revendications précédentes, caractérisé en ce que la température de transition vitreuse est égale ou inférieure à -50"C, le degré de cristallinité est inférieur à 40 %. 11. Electrolyte polymère solide selon l'une des revendications 1 à 9, caractérisé en ce que la température de transition vitreuse est inférieure à -50"C, le degré de cristallinité est inférieur à 30 % 12. Electrolyte polymère solide selon l'une des revendications 1 à 11, caractérisé en ce que les anions associés aux cations métalliques alcalins sont choisis dans le groupe constitué par les perfluorosulfonates, les perfluornsulfonates imidures, BF4-, PF6-, AsF6-, Cl04-, SCN, I-, Bi, (C6H5)4 B- ainsi que ses dérivés, BCI4-. 13. Electrolyte polymère solide selon la revendication 12, caractérisé en ce que le cation métallique est le cation lithium. 14. Electrolyte polymère solide selon l'une des revendications précédentes, caractérisé en ce que la matrice comprend une ou plusieurs charges minérales. 15. Electrolyte polymère solide selon la revendication 14, caractérisé en ce que la charge minérale est choisie dans le groupe constitué par MgO, Al203, CaO, Li2CO3 CaCO3, du verre sous forme de fibres ou de microbilles, ou un mélange d'une ou plusieurs de ces charges. 16. Electrolyte polymère solide selon la revendication 1, 12, 13, caractérisé en ce qu'il comprend une proportion en gramme de sel alcalin ionisable comprise entre 1 et 100 g pour 100 g de copolymère. 17. Ensemble électrochimique multicouche (1) formé d'une électrode positive (2) et de son collecteur de courant (G), de l'électrode négative (3) et éventuellement de son collecteur de courant (5), lesdites électrodes étant séparées par un électrolyte polymère solide (4) selon l'une des revendications 1 à 1G. 18. Ensemble électrochimique multicouche selon la revendication 17, caractérisé en ce que l'électrode positive comprend une matrice selon l'une des revendications 1 à 11, 14 et 15, une matière active, un composé inerte à conduction électronique. 19. Ensemble électrochimique multicouche selon l'une des revendications 17 ou 18, caractérisé en ce que l'électrode négative est formée d'une couche de lithium.